실시 예 1 과 마찬가지 의 펄프 를 , 40 ℃ 의 49 질량 ％ NaOH 수용액 에 46 초간 침지 한 후 , 압착 함 으로써 잉여 의 49 질량 ％ NaOH 수용액 을 제거 하 여 , 알칼리 셀룰로오스 를 얻 었 다 . 침지 공정 에서 의 49 질량 ％ NaOH 수용액 / 펄프 중 의 고체 성분 의 질량비 는 200 이 었 다 . 또한 , 얻 어 진 알칼리 셀룰로오스 의 NaOH 성분 / 펄프 중 의 고체 성분 의 질량비 는 1 . 25 였 다 . ( 산화프로필렌 ) / ( 펄프 중 의 고체 성분 ) 의 질량비 가 1 . 26 이 되 도록 산화프로필렌 을 첨가 한 것 이외 에 는 , 실시 예 1 과 마찬가지 로 하 여 조 히드록시 프로필 메틸셀룰로오스 를 얻 었 다 . 조 히드록시 프로필 메틸셀룰로오스 의 평균 입자 직경 은 2 . 2 mm 였 다 .